(57)【要約】【課題】  加熱直後の温熱パッドの温度が低く、かつ温熱持続効果を長時間維持することができる温熱パッドを提供すること。【解決手段】  通気性を有する袋状部材２から形成されるパッド本体４と、パッド本体４に充填される充填材とを備えた温熱パッド。充填材は、大気中の水分を吸着可能とする吸着材（例えば、シリカゲル）と、固液相変化物質を固形化した蓄熱材とから構成される。温熱パッドは、電子レンジなどの加熱手段によって加熱され、吸着材が蒸気熱を発生し、この蒸気熱の一部が蓄熱材１０に固液相変化潜熱として蓄えられる。充填材は、吸着材、蓄熱材及び所定比熱を有する骨材から構成するようにしてもよい。【選択図】      図１
2005137465.tif 000002
【特許請求の範囲】
【請求項１】
通気性を有する袋状部材から形成されたパッド本体と、前記パッド本体に充填される充填材と、を備えた温熱パッドにおいて、
前記充填材は、大気中の水分を吸着する吸着材と、固液相変化物質を固形化した蓄熱材とを含んでおり、
前記パッド本体を加熱すると、前記吸着材が蒸気熱を発生するとともに、前記固液相変化物質が発生した蒸気熱の一部を吸収し、吸収した蒸気熱が前記固液相変化物質の固体から液体への相変化によって潜熱とし蓄えられることを特徴とする温熱パッド。
【請求項２】
前記吸着材は前記充填材の６０〜９５重量％含まれ、前記蓄熱材は前記充填材の５〜４０重量％含まれていることを特徴とする請求項１に記載の温熱パッド
【請求項３】
前記充填材は、更に、比熱が３．０〜６．０ｋＪ／ｋｇ・℃である骨材を含み、前記骨材は前記吸着材が発生する蒸気熱の一部を吸収することを特徴とする請求項１に記載の温熱パッド。
【請求項４】
前記吸着材は前記充填材の３０〜９０重量％含まれ、前記蓄熱材は前記充填材の５〜４０重量％含まれ、前記骨材は前記充填材の５〜３０重量％含まれていることを特徴とする請求項３に記載の温熱パッド。
【請求項５】
前記骨材は、遠赤外線を放出する麦飯石、ゼオライト、黒曜石、モルデナイト及び沸石並びにマイナスイオンを放出するグラファイトシリカのいずれか一つ又は二つ以上を含んでいることを特徴とする請求項３又は４に記載の温熱パッド。
【請求項６】
前記吸着材がシリカゲルであり、前記固液相変化物質が粒状に形成され、前記パッド本体は電子レンジで加熱されることを特徴とする請求項１〜５のいずれかに記載の温熱パッド。
【発明の詳細な説明】
【技術分野】
【０００１】
本発明は、パッド本体内に充填した吸着材を電子レンジなどで加熱することによって蒸気熱を発生させ、この蒸気熱による温熱を利用して肩、腰、足などの温熱療法に用いる温熱パッドに関する。
【背景技術】
【０００２】
従来から、通気性を有する袋状部材からパッド本体を形成し、このパッド本体内に大気中の水分を吸着する吸着材を充填させた温熱パッドが提案されている（例えば、特許文献１参照）。電子レンジなどの加熱手段により加熱すると、水分を吸着した吸着材が蒸気熱を発生し、この蒸気熱により温熱パッドが温められる。このように温められた温熱パッドを身体の患部個所に当てることにより、患部が適当な温度に温められ、所望の温熱療法を行うことができる。この温熱パッドは、加熱手段により繰り返し加熱することができ、温熱療法に繰り返し使用することができる。
【０００３】
この温熱パッドは、吸着材として大気中の水分を吸着するシリカゲルが用いられ、このシリカゲルを充填したパッド本体が加熱手段としての電子レンジで温められる。加熱手段として家庭内にある電子レンジを用いるので、短時間で簡単かつ正確に加熱を行うことができ、利便性と安全性を確保することができる。この温熱パッド（換言すると、水分を吸着したシリカゲル）を電子レンジで加熱すると、電子レンジの高周波がシリカゲル中の水分に作用し、吸着された水分の温度が上昇して蒸気熱が発生し、この蒸気熱が適当な湿度を含んだ熱、即ち湿熱となって加温される。従って、温熱パッドを身体の患部に当てると、この湿熱によって患部が緩やかに温められ、これによって、快適な温熱治療を患部に施すことができる。また、温熱治療後に低温となったシリカゲルは再び大気中の水分を吸着するので、この温熱パッドを再度加熱することによって蒸気熱による潜熱が発生し、繰り返し温熱治療に使用することができる。
【０００４】
【特許文献１】特開２０００−１３９９８７号公報
【発明の開示】
【発明が解決しようとする課題】
【０００５】
しかしながら、吸着材としてシリカゲルを用いるシリカゲル系温熱パッドの快適な温熱持続効果は、リラックス効果の恩恵を受けるには充分であるが、温熱治療効果としては充分なものとは言い難い。例えば、綿ネル又は不織布で形成された袋状部材に約３６０グラムのシリカゲルを充填した温熱パッドでは、出力５００ワットの電子レンジで約１分間加熱した後に衣服の上から腰の患部に当てると、発生した湿熱による温熱効果が得られるのは約３０分程度であり、この程度の時間では温熱治療効果として充分であると言い難く、更に長くの時間温熱効果を維持できる温熱パッドの実現が望まれている。
【０００６】
そこで、温熱効果を長く維持するために、電子レンジでの加熱時間を長くすることも考えられるが、加熱時間を長くすると必要以上（例えば９０℃以上）に温熱パッドの温度が高くなり、取扱が困難になるとともに、火傷等の危険性も発生するおそれがある。
【０００７】
本発明の目的は、温熱効果を長時間維持することができる温熱パッドを提供することである。
また、本発明の他の目的は、誤って加熱時間が長くなっても高温に加熱される事を防止することができる温熱パッドを提供することである。
【課題を解決するための手段】
【０００８】
本発明の請求項１に記載の温熱パッドは、通気性を有する袋状部材から形成されたパッド本体と、前記パッド本体に充填される充填材と、を備えた温熱パッドにおいて、
前記充填材は、大気中の水分を吸着する吸着材と、固液相変化物質を固形化した蓄熱材とを含んでおり、
前記パッド本体を加熱すると、前記吸着材が蒸気熱を発生するとともに、前記固液相変化物質が発生した蒸気熱の一部を吸収し、吸収した蒸気熱が前記固液相変化物質の固体から液体への相変化によって潜熱とし蓄えられることを特徴とする。
【０００９】
また、本発明の請求項２に記載の温熱パッドでは、前記吸着材は前記充填材の６０〜９５重量％含まれ、前記蓄熱材は前記充填材の５〜４０重量％含まれていることを特徴とする。
【００１０】
また、本発明の請求項３に記載の温熱パッドでは、前記充填材は、更に、比熱が３．０〜６．０ｋＪ／ｋｇ・℃である骨材を含み、前記骨材は前記吸着材が発生する蒸気熱の一部を吸収することを特徴とする。
【００１１】
また、本発明の請求項４に記載の温熱パッドでは、前記吸着材は前記充填材の３０〜９０重量％含まれ、前記蓄熱材は前記充填材の５〜４０重量％含まれ、前記骨材は前記充填材の５〜３０重量％含まれていることを特徴とする。
【００１２】
また、本発明の請求項５に記載の温熱パッドでは、前記骨材は、遠赤外線を放出する麦飯石、ゼオライト、黒曜石、モルデナイト及び沸石並びにマイナスイオンを放出するグラファイトシリカのいずれか一つ又は二つ以上を含んでいることを特徴とする。
【００１３】
更に、本発明の請求項６に記載の温熱パッドでは、前記吸着材がシリカゲルであり、前記固液相変化物質が粒状に形成され、前記パッド本体は電子レンジで加熱されることを特徴とする。
【発明の効果】
【００１４】
本発明の請求項１に記載された温熱パッドによれば、パッド本体が通気性を有する袋状部材から構成され、このパッド本体に充填される充填材は、大気中の水分を吸着する吸着材と、固液相変化物質を固形化した蓄熱材とを含んでいる。このような温熱パッドでは、吸着材は袋状部材を通して空気中の水分を吸着し、水分を吸着した吸着材を加熱すると、蒸気熱が発生して温められるとともに、発生した蒸気熱の一部が蓄熱材に蓄えられる。蓄熱材は固液相変化物質から形成されているので、熱を吸収すると固体から液体に相変化し、蒸気熱を固液相変化潜熱として蓄える。このように蒸気熱が湿熱として吸着材に蓄えられるとともに、固液相変化潜熱として蓄熱材に蓄えられるので、大きい熱量を蓄えることができ、吸着部材のみから充填材を構成するときよりも低い温度でもって所望の熱量を蓄えることができる。このことは、所定温度に加温した温熱パッドは、吸着材による湿熱と蓄熱材による固液相変化潜熱として蓄えられるので、充填材の蓄熱量が大きく、従って、温熱持続効果が長時間維持され、温熱治療効果を長時間得ることができる。また、温熱治療時には、蓄熱材の液相から固相への相変化のときに生じる潜熱を利用するので、この間はほぼ一定温度に維持され、しっとりした穏やかな温熱を身体の患部に与えることができ、優れた温熱療法効果が得られる。
【００１５】
また、本発明の請求項２に記載された温熱パッドによれば、吸着材は充填材の６０〜９５重量％含まれ、蓄熱材は充填材の５〜４０重量％含まれているので、吸着材による蒸発熱と蓄熱材による個液相変化潜熱とを温熱治療に適した適度の割合にして蓄熱することができ、これを加熱して患部に当てることによって、所望の温熱治療効果を得ることができる。
【００１６】
また、本発明の請求項３に記載された温熱パッドによれば、比熱が３．０〜６．０ｋＪ／ｋｇ・℃の骨材を含んでいるので、発生した蒸気熱の一部が骨材の吸収され、充填材が過剰に上昇する、例えば９０℃以上に上昇するのを抑え、使用時の火傷などの危険性をほとんどなくすことができる。この骨材は、例えば、河川や海の小石、砂などである。比熱が３．０ｋＪ／ｋｇ・℃より小さいと、骨材への伝熱がうまく作用せず、過剰な温度上昇を防止することができなくなる。また、比熱が６．０ｋＪ／ｋｇ・℃より大きいと、骨材の温度上昇に多くの熱量を必要とし、充填材の加熱効率が悪くなる。
【００１７】
また、本発明の請求項４に記載された温熱パッドによれば、吸着材は充填材の３０〜９０重量％含まれ、蓄熱材は充填材の５〜４０重量％含まれ、骨材は充填材の５〜３０％含まれているので、吸着材による蒸発熱と蓄熱材による固液相変化潜熱とを温熱治療に適した適度の割合にして蓄熱することができるとともに、骨材による蒸発熱の吸収によって過剰に（例えば、９０℃以上に）加温されるのを防止することができ、加熱効率を維持しながら安全性をも確保することができる。
【００１８】
また、本発明の請求項５に記載された温熱パッドによれば、骨材が麦飯石、ゼオライト、黒曜石、モルデナイト、沸石の一つ又は二つ以上を含んでいる場合、骨材から遠赤外線が放出され、温熱療法効果に加えて遠赤外線効果も得ることができる。また、骨材がグラファイトシリカを含んでいる場合、骨材からマイナスイオンされ、温熱療法効果に加えて−イオン効果も得ることができる。
【００１９】
また、本発明の請求項６に記載された温熱パッドによれば、吸着材がシリカゲルで、このシリカゲルを含む充填材が電子レンジで加熱されるので、電子レンジの高周波により水分を吸着したシリカゲルに蒸気熱を発生させて加熱することができ、極めて簡単、かつ手軽にこの温熱パッドを加温して使用することができる。また、温熱持続効果がなくなったときには、シリカゲルが再び大気中の水分を吸着し、電子レンジで加熱することによって再度温められ、このようにして温熱パッドを繰り返し使用することができ、非常に経済的なものとなる。また、固液相変化物質が粒状に形成されているので、固体から液体に相変化しても固形化状態に保つことができ、温熱パッドの充填材としてに好都合に適用することができる。
【発明を実施するための最良の形態】
【００２０】
以下、図１〜図３を参照して、本発明を実施するための温熱パッドの最良の実施形態について説明する。図１は、一実施形態の温熱パッドを示す平面図であり、図２は、図１の温熱パッドを示す縦断面図であり、図３は、図１の温熱パッドのパッド本体に充填される充填材を示す簡略図である。
【００２１】
図１及び図２において、図示の温熱パッドは、袋状部材２から形成されるパッド本体４を備え、このパッド本体４に充填材６が充填される。図示の温熱パッドは肩用に用いられるものであり、パッド本体４は略への字形に形成され、その中央部の幅が広く、両端方向に行くにつれて幅が狭くなっている。このパッド本体４の大きさは、長さＬが４０ｃｍ〜４４ｃｍ程度であって、例えば４２ｃｍに、幅Ｗが１４ｃｍ〜１８ｃｍ程度であって、例えば１６ｃｍに形成される。
【００２２】
袋状部材２は、略等間隔にステッチされた縫い目１４が４個所設けられ、その長手方向に袋状部１６が５個設けられ、充填材６が各袋状部１６にほぼ均一に充填され、このように縫い目１４を設けることによって、充填材６がパッド本体の一端側（又は他端側）に片寄らないように構成されている。このように構成されているので、各袋状部１６は、図２に示すように、その中央部が最も厚さが厚く、この中央部から両側に縫い目１４に向けて厚さが漸減し、その断面が細長い楕円状になっている。
【００２３】
パッド本体４を構成する袋状部材２は、通気性を有する綿ネル、不織布などから形成され、空気中の水分がこの袋状部材４を透過可能に構成されている。尚、袋状部材２の全周囲にはバイアステープ１８で縁取りが行われ、バイアステープ１８上にステッチされた縫い目２０が設けられている。一般的に、湿度が６０％を超えると雑菌が繁殖し易くなるので、袋状部材２に雑菌の繁殖を抑制するための抗菌防臭加工を施すのが好ましい。
【００２４】
次に、図３を参照して、パッド本体４に充填される充填材６について説明すると、この実施形態の充填材６は、吸着材８、蓄熱材１０及び骨材１２から構成されており、これらが所定の割合でほぼ均一に分散混合されて袋状部材２の各袋状部１６に充填されている。充填材６の充填量は、全体で４００ｇ〜５００ｇ程度であって、例えば４５０ｇが各袋状部１６にほぼ均等に分けられて充填される。従って、袋状部材２内において充填材６が一個所に偏ることがなく、温熱パッドを後述するように電子レンジで加熱するときに高周波が袋状部材２の各袋状部１６に充填された充填材６に均一に照射され、これによって、水分を含む吸着材にて発生する蒸気熱はパッド本体４の全体からほぼ均一に発生するようになる。
【００２５】
充填材６に含まれる吸着材８は、大気中の水分を吸着できるものであればよく、シリカゲルが好都合に用いられる。この吸着材８は、充填材６の３０〜９０重量％含まれるようにするのが好ましく、このような割合で混入することによって、加熱した際に蒸気熱の発生量がある程度大きくなり、温熱パッドの加熱効率を高めることができる。
【００２６】
蓄熱材１０は、適当な融点を持つ固液相変化物質を固形化したものが用いられる。この固液相変化物質は、固液相変化を伴う無機物質（硫酸塩、炭酸塩など）であってもよいが、通常、有機化合物であるのが好ましい。このような固液相変化を伴う有機化合物としては、化学的に安定な物質が使用され、例えば、酢酸塩などのカルボン酸金属塩などであってもよいが、通常、融解潜熱が大きく、明瞭な融点を示し、さらに、サイクル特性に優れた種々の疎水性又は非水溶性化合物が使用される。
【００２７】
蓄熱材１０に用いる疎水性脂肪族化合物としては、例えば、アルカン類又は炭化水素類（テトラデカン、ペンタデカン、ヘキサデカン、ヘプタデカン、オクタデカン、ノナデカン、エイコサンなどの直鎖状Ｃ１４−２０アルカン類、パラフィンワックス（融点４０〜８０℃の炭化水素類）など）を用いることができ、これらを単独で又は二種類以上組み合わせて使用できる。
【００２８】
固液相変化物質は、温熱パッドの充填材６として用いる場合、融点が４０〜８０℃のものが好ましく、この融点が５０〜７０℃のものであるのがより好ましい。このような蓄熱材１０を充填材６に混合すると、この融点において液相から固相に変化し、この変化の際に潜熱が生じ、相変化が終了するまでこの融点温度に維持され、従って、温熱パッドを温熱療法に適した所定温度に保つことができる。
【００２９】
相変化する固液相変化物質は固形化して用いられ、これを固形化したものとしては、固液相変化物質を含むカプセル状にしたものや、固液相変化物質を含浸させたポリマー粒子状にしたものなどである。また、固液相変化物質を含むカプセルや、固液相変化物質を含浸させたポリマー粒子を繊維状又は粉粒状無機材料とバインダーによって、粒状又はペレット状に固形化するようにしてもよい。この場合、無機材料としては、熱伝導性に優れた種々の材料、例えば、金属、金属無機塩、ケイ素含有化合物、炭素材などを用いることができる。これらの無機材料は、単独で又は二種類以上組み合わせて使用できる。また、バインダーとしては、セルロース誘導体、熱可塑性樹脂、熱硬化性樹脂などのバインダー樹脂を用いることができる。
【００３０】
骨材１２は、比熱が３．０〜６．０ｋＪ／ｋｇ・℃のものが好都合に用いられる。比熱の値が過小になると、伝熱がうまく作用せず、過剰な温度上昇を防止できなくなり、また比熱の値が過大になると、充填材６の温度上昇が遅くなり、温熱パッドの加熱効率が悪くなる。骨材１２としては、砂、小石などを用いることができ、砕石よりも河川砂や海砂のように角がとれたものの方が好ましい。角のとれた砂は、温熱パッドを患部に当てたときの使用感が良く、また吸着材８及び蓄熱材１０に傷を与えることがない。
【００３１】
この骨材１２には、砂、小石などとともに、遠赤外線を放出する石、具体的には、麦飯石、ゼオライト、黒曜石、モルデナイト及び沸石を一種又は二種以上含めるようにしてもよく、このような石を混合することによって、温熱効果ととともに遠赤外線効果を得ることができる。また、骨材１２にマイナスイオンを放出する石、具体的には、グラファイトシリカなどを含めるようにしてもよく、このような石を混合することによって、温熱効果とともにマイナスイオン効果を得ることができる。
【００３２】
充填材６に含まれる吸着材８、蓄熱材１０及び骨材１２は、次の混合比率で混合するのが好ましい。吸着材８は充填材６の３０〜９０重量％に、蓄熱材１０は充填材６の５〜４０重量％に、また骨材１２は充填材の５〜３０重量％となるように混合するのが好ましい。後の記載からの理解されるように、吸着材８は蒸気熱を発生させるために用いられ、蓄熱材１０は固体から液体に相変化して発生した熱を潜熱として蓄えるために用いられ、骨材１２は充填材６が過剰の温度上昇するのを防止するために用いられ、吸着材８、蓄熱材１０及び骨材１２を上述した比率で混合することによって、それぞれの所望の作用が発揮され、加熱効率を高く、温熱効果を長時間保ち、且つ安全性の高い温熱パッドを提供することができる。
【００３３】
上述した温熱パッドは、例えば、加熱手段として電子レンジを用いて加熱して使用される。温熱パッドを使用する場合、パッド本体４を綿などで形成した専用カバー（図示せず）に収容した状態で、或いはそのままの状態で電子レンジのレンジ皿に載置する。このとき、温熱パッドをそのままの形状状態で載置するようにしてもよいが、適当に折り畳んで載置するようにしてもよい。電子レンジは例えば５００〜７００ワットに設定され、電子レンジ機能で数分間加熱する。このように加熱すると、吸着材８が空気中の水分を吸着しているので、電子レンジの高周波が作用すると、この高周波によって蒸気熱が発生し、発生した蒸気熱が充填材６（吸着材８、蓄熱材１０及び骨材１２）に蓄熱される。そして、この加熱によって固液相変化物質の融点まで温度が上昇すると、固液相変化物質が固体から液体に相変化し、この相変化する際に固液相変化潜熱として蓄えられ、多くの熱量を蓄えることができる。
【００３４】
このように加熱した後、温熱パッドを電子レンジから取り出し、温熱パッドを直接に又は衣服の上から身体の肩などの患部に当てる。具体的には、パッド本体４の中央部が背中側の首部分に載置され、両端部分がその首もとから肩方向に延びるように肩部に載置される。このように肩に載せると、温熱パッドに蓄えられた熱が肩に伝わり、所望の温熱効果が得られ、温熱マットを用いた温熱治療が可能となる。このとき、放熱によって温熱パッドの温度が固液相変化物質の融点まで下がると、固液相変化物質が液体から固体に相変化し、この相変化によって蓄えられ固液相変化潜熱が放出され、相変化が終了するまでこの温度に保たれる。従って、この間は、この温度状態に維持され、温熱療法において重要な温熱療法温度がほぼ一定に保たれ、効果的な温熱療法効果が得られる。
【００３５】
このような温熱パッドは、電子レンジで再加熱することによって再使用することができる。吸着材８としてのシリカゲルは約２０分程度放置すると水分を吸着し、この場合、袋状部材２を通して周囲の空気中に含まれている水分を吸着する。このような状態の温熱パッドを電子レンジで再加熱すると、上述したようにして温熱パッドが再加温され、患部に当てることによって温熱療法効果が得られ、上述した動作を行うことにより、何回でも繰り返し使用することができる。
【００３６】
上述した実施形態では、肩用に適用するために温熱パッドの形状をへの字形に形成しているが、このような形状に限らず、楕円形状、矩形状、細長いベルト状などの適宜の形状でよく、身体の患部に合わせて様々な形状や大きさ形成することができる。
【００３７】
また、上述した実施形態では、充填材６を吸着材８、蓄熱材１０及び骨材１２から構成しているが、骨材１２を省略して、充填材６を吸着材８及び蓄熱材１０から構成するようにしてもよい。このような場合、吸着材８を充填材６の６０〜９５重量％、蓄熱材１０を充填材６の５〜４０重量％の割合で混合するのが好ましく、このような混合比率で混合することによって、所望の温熱療法効果が得られる。
【００３８】
実施例及び比較例
上述した温熱パッドの効果を確認するために、次の実験を行った。実施例１として、吸着材としてシリカゲル３６８グラムを用い、蓄熱材として粒状にしたパラフィンワックス（融点：６０〜７０℃、蓄熱量：１５０ｋＪ／ｋｇ、粒度：平均長径６ｍｍ，平均短径３ｍｍ）を９２グラム用い、これらを均一に混合して充填材４６０グラムを得た。この充填材を図１及び図２に示す袋状部材（綿ネルから形成したもの）に充填して温熱パッドを製作した。
【００３９】
この実施例１の温熱パッドを出力５００Ｗの電子レンジで２分間加熱し、加熱後電子レンジから実験台上に取り出し、温熱パッドを二つ折りにして静置させた。その後直ちにＫ型熱電対を二つ折りした温熱パッドの中心部に挟み込み、温度の経時的変化を測定した。この測定結果は、図４に示す通りであり、電子レンジから取り出した直後は８５℃であり、その後時間の経過とともに温度が除々に低下し、６０〜４０℃（この温度範囲が温熱療法効果に効果的な温度範囲である）まで温度が低下するに要する時間（温熱持続効果）は約８５分であった。
【００４０】
実施例２として、吸着材としてシリカゲル２７６グラムを用い、蓄熱材として粒状にしたパラフィンワックス（融点：６０〜７０℃、蓄熱量：１５０ｋＪ／ｋｇ、粒度：平均長径６ｍｍ，平均短径３ｍｍ）を９２グラム用い、更に骨材として麦飯石（比熱：４．７ｋＪ／ｋｇ・℃、平均粒径３，３ｍｍ）を９２グラム用い、これらを均一に混合して充填材４６０グラムを得た。この充填材を実施例１と同様の袋状部材に充填して温熱パッドを製作した。
【００４１】
この実施例２の温熱パッドを、実施例１と同様に、出力５００Ｗの電子レンジで２分間加熱し、加熱後電子レンジから実験台上に取り出して二つ折りに静置し、Ｋ型熱電対を二つ折りした温熱パッドの中心部に挟み込んで温度の経時的変化を測定した。この測定結果は、図４に示す通りであり、電子レンジから取り出した直後は７１℃であり、その後時間の経過とともに温度が除々に低下し、６０〜４０℃まで温度が低下するに要する時間（温熱持続効果）は約９４分であった。
【００４２】
比較例として、充填材を吸着材としてのシリカゲルから形成し、シリカゲル４６０グラムを実施例１と同様の袋状部材に充填して温熱パッドを製作した。
この比較例の温熱パッドを、実施例１と同様に、出力５００Ｗの電子レンジで２分間加熱し、加熱後電子レンジから実験台上に取り出して二つ折りに静置し、Ｋ型熱電対を二つ折りした温熱パッドの中心部に挟み込んで温度の経時的変化を測定した。この測定結果は、図４に示す通りであり、電子レンジから取り出した直後は９５℃であり、その後時間の経過とともに温度が大きく低下し、６０〜４０℃まで温度が低下するに要する時間（温熱持続効果）は約３５分であった.
上述した測定結果から明らかなように、本発明の温熱パッドは比較例の温熱パッドに比して、電子レンジ加熱直後の温度が低く、骨材を混合することによって更に低くすることができる一方、心地よい温熱効果が得られる温熱持続時間は比較例に比して長く維持できることが確認できた。
【産業上の利用可能性】
【００４３】
パッド本体を加熱する温熱パッドにおいて、パッド本体に充填される充填材が吸着材と固液相変化物質の蓄熱材とから構成される（更に、骨材を含ませることもできる）ので、吸着材から発生した蒸気熱の一部が蓄熱材の固液相変化潜熱として蓄えられ、これによって、加熱直後の温熱パッドの温度を低くするとともに温熱持続時間を長くすることができる。従って、温熱パッドが高温に上昇するのが抑えられ、その取扱いが容易となり、また優れた温熱治療効果を得ることができる。また、この温熱パッドは、電子レンジなどで再加熱して患部に当てて温熱療法に繰り返し使用することができ、非常に経済的である。
【図面の簡単な説明】
【００４４】
【図１】温熱パッドの一実施形態を示す平面図である。
【図２】図１の温熱パッドを示す縦断面図である。
【図３】図１の温熱パッドのパッド本体に充填される各部材を示す簡略図である。
【図４】実施例と比較例における温熱パッドの加熱後の温度の経時的変化を示す図である。
【符号の説明】
【００４５】
２  袋状部材
４  パッド本体
６  充填材
８  吸着材
１０  蓄熱材
１２  骨材
【図１】
2005137465.tif 000003
【図２】
2005137465.tif 000004
【図３】
2005137465.tif 000005
【図４】
2005137465.tif 000006